La présente invention est relative à l'utilisation d'un mélange de polychlorure de vinyle additionné de plastifiant polymère et d'un copolymère de butadiène et d'acrylonitrile pour préparer des bandes de jontoiement destinées à subir des contraintes particulièrement élevées, par exemple pour le calfatage d'ouvrages d'art tels que des ponts, des quais et autres. Dans de tels ouvrages soumis à des charges particulièrement élevées, on renonce par souci de sécurité à des bandes de jontoiement en polychlorure de vinyle et on met en oeuvre des bandes en élastomère . En effet, bien que des bandes de jontoiement en polychlorure de vinyle plastifiées résistent bien aux bitumes, aus huiles minérales et aux graisses, leur résistance au froid est mauvaise, de sorte que par exemple leirallon- gement à la rupture à - 200C s'abaisse pratiquement à zéro. En ajoutant à ces bandes de jontoiement en polychlorure de vinyle plastifiées des additifs, on peut obtenir certes que l'allongement à la rupture à - 200C soit au moins de 200 %, no taimnent en ajoutant des plastifiants monomères résistant au froid. Mais alors la résistance aux bitumes, aux huiles minérales et aux graisses n'est plus obtenue. On ne connait pas jusqu'ici un mélange à base de polychlorure de vinyle plastifiée qui à la fois résiste aux bitumes, aux huiles minérales et aux graisses et a un allongement à la rupture élevé à basse température. C'est pourquoi on a dû se contenter jusqu'ici,pour les ouvrages d'art, de bandes de jontoiement en élastomère coûteux. L'invention vise un mélange de polychlorure de vinyle plastifié additionné d'additifs particuliers qui a à la fois un allongement à la rupture d'au moins 200% à - 20cet une résistance aux bitumes, aux huiles minérales et aux graisses ainsi qu'à l'hydrolyse sous l'action des alcalis issus par exemple du béton.Suivant l'invention, pour préparer des bandes de jontoiement soumises à des contraintes élevées, on utilise un mélange de polychlorure de vinyle plastifié par un polymère et d'un copolymère de butadiène et d'acrylonitrile, à raison d'une quantité de copolymères de butadiène et d'acrylonitrile allant jusqu'à 50 parties en poids pour 100 parties en poids du polychlorure de vinyle plastifié Il stest révélé avantageux d'utiliser comme plastifiant polymère un polyester d'acide adipique et de glycol. Dans certains cas particuliers, la proportion de copolymères de butadiène et d'acrylonitrile solides peut être diminuée jusqu a 15 parties en poids par addition d'un copolymère d'éthy- lène et d'acétate de vinyle ou d'éthylène, d'acétate de vinyle et de chlorure de vinyle. Les bandes de jontoiement préparées à l'aide de ce mélange réunissent déjà la résistance aux alcalis et les valeurs souhaitées pour l'allongement à la rupture. Pour ce qui concerne l'allongement à la rupture et la résistance à la traction, on exige que des éprouvettes de bandes de jontoiement pour ouvrages d'art aient un allongement à la rupture à + 200C d'au moins 350% et à - 200C d'au moins' 200 % La résistance à la traction des éprouvettes doit être égale dans cette gamme de température à au moins 100 kg/cm2 La dureté shore A doit, suivant cette norme, être d'au moins 60 unités dans la même gamme de température Une bande de jontoiement préparée à l'aide d'un mélange suivant l'invention satisfait à ces exigences, tout en ne mettant pas en oeuvre un plastifiant monomère. Outre les valeurs d'allongement à la rupture et la résistance à la traction qui sont exigées, on exige des bandes de jontoiement destinées à des ouvrages d'artq6i3 résistent aux bitumes, aux huiles minérales et aux graisses ainsi qu'aux sels, lessives et acides dilués. Ces exigences sont satisfaites par le mélange suivant l'invention. On obtient les propriétés avantageuses de ce mélange en utilisant exclusivement un plastifiant polymère pour plastifier le polychlorure de vinyle. Ce mélange de plastifiant polymère et de polychlorure de vinyle est additionné suivant l'invention d'une proportion d'élastomère non réticulée ou peu réticulée , ce qui permet d'obtenir l'allongement à la rupture souhaitée. Les exemples suivants illustrent l'invention Exemple 1 Le mélange comprend les constituants suivants 100 parties en poids de polychlorure de vinyle rigide K : 80 60 parties en poids de plastifiant polymère (polyadipate) 20 parties en poids de carbonate de calcium 1,5 partie en poids de sulfate de plomb 0,2 partie en poids d'acide stéarique 60 parties en poids de copolymère de butadiène et d'acrylonitrile Ce mélange contient donc 181,7 parties en poids de polychlorure de vinyle plastifié , 60 parties en poids de copolymère de butadiène et d'acrylonitrile , c'est à dire donc rapporté à 100 parties en poids de polychlorure de vinyle plastifié, environ 33 parties en poids de copolymérisat de butadiène et d'acrylonitrile.Des bandes de jontoiement préparées à partir de ce mélange ont les propriétés mentionnées ci-dessus et conviennent pour des ouvrages d'art. On a en outre trouvé que le mélange de matière plastique suivant l'invention peut être modifié dans certaines limites pour autant que les trois constituants de base , à savoir le polychlorure de vinyle, le plastifiant polymère et le copolymère de butadiène et d'acrylonitrile soient maintenus. Exemple 2 On utilise les mélanges suivants pour préparer des bandes de jontoiement 100 parties en poids de polychlorure de vinyle rigide K : 70 20 parties en poids de plastifiant polymère (polyadipate) 55 parties en poids de plastifiant polymère (polyester d'acide azélaSque) 5 parties en poids de carbonate de calcium 1,5 partie en poids de sulfate de plomb 0,2 partie en poids d'acide stéarique et 0,3 partie en poids de cire minérale 32 parties en poids de copolymère de butadiène et d'acrylonitrile Dans cet exemple il a été possible par l'utilisation de deux plastifiants polymères différents, en une quantité globale plus élevée, d'abaisser la proportion de copolymère de butadiène et d'acrylonitrile, tout en maintenant les propriétés favorables des bandes de jontoiement obtenues telles que mentionnées ci-dessus. Dans une autre variante, on prépare un mélange faisant appel à moins de 15 parties en poids de copolymère de butadiène et d'acrylonitrile. Exemple 3 Ce mélange a la composition suivante 100 parties en poids de polychlorure de vinyle rigide, K : 70 60 parties en poids de plastifiant polymère (polyadipate) 5 parties en poids de carbonate de calcium 30 parties én poids de copolymère d'éthylène et d'acétate de vinyle 1,5 partie en poids de sulfate de plomb 0,2 partie en-poids d'acide stéarique 0,3 partie en poids de cire minérale 22 parties en poids d'un copolymère de butadiène et d'acrylonitrile (environ 11 parties en poids du copolymérisat de butadiène et d'acrylonitrile pour 100 parties en poids du polychlorure de vinyle plastifié ) On obtient aussi avec ce mélange une bande de jontoiement qui a les propriétés favorables requises et qui convient comme élément pour des ouvrages d'art. Exemple 4 On prépare un autre mélange à l'aide des constituants suivants 60 parties en poids de polychlorure de vinyle rigide ayant un indice K de 70 40 parties en poids d'un polymérisat greffé d'éthylène, d'acétate de vinyle et de chlorure de vinyle 60 parties en poids d'un plastifiant polymère (polyadipate) 1,2 partie en poids de sulfate de plomb 0,2 partie en poids d'acide stéarique 0,3 partie en poids de cire minérale 22 parties en poids d'un copolymère de butadiène et d'acrylonitrile. On retrouve encore les propriétés favorables à l'utilisation de ce mélange comme bande de jontoiement. Le mélange suivant l'invention avec les possibilités de modification décrites donne pour la première fois la possibilité de mettre en oeuvre une bande de jontoiement à base de polychlorure de vinyle plastifié pour des ouvrages d'art soumis à des contraintes élevées. Les exigences en matière d'allongement à la rupture et de résistance à la traction sont satisfaites par ce mélange en même temps qu'il résiste aux alcalis, aux huiles et aux bitumes. R E V E N -D I C A T I O N S 1 - Utilisation d'un mélange de polychlorure de vinyle additionné de plastifiant polymère et d'un copolymère de butadiène et d'acrylonitrile, dans lequel pour 100 parties en poids du polychlorure de vinyle plastifié , il y a jusqu'à 50 parties en poids du copolymère de butadiène et d'acrylonitrile, pour préparer des bandes de jontoiement pour des ouvrages d'art. 2 - Utilisation suivant la revendication 1, caractérisée en ce que le plastifiant polymère est un polyester d'acide adipique et de glycol. 3 - Utilisation suivant la revendication 1 ou 2, caractérisée-en ce que la proportion de copolymère solide de butadiène et d'acrylonitrile est abaissée jusqu a moins de 15 parties en poids par addition d'un copolymère d'éthylène et d'acétate de vinyle, ou d'éthylène, d'acétate de vinyle et de chlorure de vinyle.